(57)【要約】  感光性パターン形成用材料等に好適なナノ粒子集合体、このナノ粒子集合体の製造方法、ナノ粒子集合体組成物、波長変換層及びリガンドの提供を目的とする。本発明は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、上記コアシェルナノ結晶の少なくとも一部を被覆する第１リガンドとを有するナノ粒子の集合体であって、１，２−プロピレングリコール−１−メチルエーテル−２−アセテート等の溶媒中、半値幅が４５ｎｍである４５６．２ｎｍの波長の光で励起したとき、蛍光量子収率が７０％以上であり、かつ蛍光半値幅が４５ｎｍ以下である５１０ｎｍ以上６５０ｎｍ以下の波長の蛍光を発生することを特徴とする。【特許請求の範囲】
【請求項１】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、
上記コアシェルナノ結晶の少なくとも一部を被覆する第１リガンドと
を有するナノ粒子の集合体であって、
１，２−プロピレングリコール−１−メチルエーテル−２−アセテート、１，３−ブタンジオール−１−アセテート−３−メチルエーテル、１，２−プロピレングリコール−１−エチルエーテル及びシクロヘキサノンのうちの１種の溶媒中、半値幅が４５ｎｍである４５６．２ｎｍの波長の光で励起したとき、蛍光量子収率が７０％以上であり、かつ蛍光半値幅が４５ｎｍ以下である５１０ｎｍ以上６５０ｎｍ以下の波長の蛍光を発生することを特徴とするナノ粒子集合体。
【請求項２】
上記第１リガンドが、下記式（１）で表される化合物に由来する請求項１に記載のナノ粒子集合体。
【化１】
2017086362.tif 000013
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）
【請求項３】
上記式（１）におけるＸが、カルボキシ基、ホスホノ基、アミノ基、アミド基、尿素基又はこれらの組み合わせを有する請求項２に記載のナノ粒子集合体。
【請求項４】
上記式（１）におけるＸが、ｐＫａが６未満の酸性基を有し、
上記第１リガンドが、上記式（１）で表される化合物の上記酸性基から酸性プロトンを除いたものである請求項２又は請求項３に記載のナノ粒子集合体。
【請求項５】
上記式（１）におけるＹが、エステル基、エーテル基、シロキサン基又はこれらの組み合わせを有する請求項２、請求項３又は請求項４に記載のナノ粒子集合体。
【請求項６】
上記式（１）におけるＸがホスホノ基であり、ＺがＸのβ位にヒドロキシ基又はオキソ基を有する請求項５に記載のナノ粒子集合体。
【請求項７】
上記式（１）におけるＸが、カルボキシ基、下記式（ａ）で表される基又は下記式（ｂ）で表される基であり、Ｙ又はＺが、Ｘのβ位、γ位及びδ位のいずれかにオキソ基を有する請求項５に記載のナノ粒子集合体。
【化２】
2017086362.tif 000014
（式（ａ）及び（ｂ）中、＊は、Ｚとの結合箇所を示す。）
【請求項８】
上記式（１）におけるＹが、−ＣＯＯ−ＲＹ又は−ＯＣＯ−ＲＹ（ＲＹは、酸素原子を含む基で置換されていてもよい炭化水素基である。）で表わされる基である請求項２から請求項７のいずれか１項に記載のナノ粒子集合体。
【請求項９】
上記式（１）におけるｍが１であり、Ｚが下記式（ｚ）で表わされる基である請求項２から請求項８のいずれか１項に記載のナノ粒子集合体。
＊１−（Ｒ１）ｎ１−（Ｓ）ｎ２−Ｒ２−＊２  ・・・（ｚ）
（式（ｚ）中、Ｒ１は、ヒドロキシ基又はオキソ基を有していてもよい炭素数１〜４の直鎖状のアルカンジイル基である。Ｒ２は、炭素数１〜４の直鎖状のアルカンジイル基である。ｎ１及びｎ２は、それぞれ独立して０又は１である。＊１は、Ｘとの結合箇所を示す。＊２は、Ｙとの結合箇所を示す。）
【請求項１０】
上記コアがＺｉｎｃ  Ｂｌｅｎｄｅ型の単結晶構造を有するＩｎＰナノ結晶を含み、
上記シェルの少なくとも１つがＺｉｎｃ  Ｂｌｅｎｄｅ構造を有するＺｎＳ結晶を含み、かつ平均厚みが０．３ｎｍ以上２．１ｎｍ以下であり、
透過型電子顕微鏡により測定した上記コアのアスペクト比が１．２以下、直径の分散度が５％以下である請求項１から請求項９のいずれか１項に記載のナノ粒子集合体。
【請求項１１】
上記シェルが、上記コアの少なくとも一部を被覆する第１のシェルと、この第１のシェルの少なくとも一部を被覆する第２のシェルとを含み、
上記コアがＺｉｎｃ  Ｂｌｅｎｄｅ型の単結晶構造を有するＩｎＰナノ結晶を含み、上記第１のシェルがＺｉｎｃ  Ｂｌｅｎｄｅ構造を有するＺｎＳｅｘＳ１−ｘ結晶を含み、上記第２のシェルがＺｉｎｃ  Ｂｌｅｎｄｅ構造を有するＺｎＳ結晶を含み、
透過型電子顕微鏡により測定した上記コアのアスペクト比が１．２以下、直径の分散度が５％以下である請求項１から請求項９のいずれか１項に記載のナノ粒子集合体。
【請求項１２】
上記第１のシェルの平均厚みが０．５ｎｍ以下であり、上記第２のシェルの平均厚みが０．６ｎｍ以上２．１ｎｍ以下である請求項１１に記載のナノ粒子集合体。
【請求項１３】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、
上記コアシェルナノ結晶の少なくとも一部を被覆する第１リガンドと
を有するナノ粒子の集合体であって、
上記第１リガンドが、下記式（１）で表される化合物に由来し、
上記シェル全体の平均厚みが０．５ｎｍ以上５ｎｍ以下であり、
上記第１リガンドとコアシェルナノ結晶との質量比（第１リガンド／コアシェルナノ結晶）が６５／３５以上であることを特徴とするナノ粒子集合体。
【化３】
2017086362.tif 000015
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）
【請求項１４】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、
上記コアシェルナノ結晶の少なくとも一部を被覆する第１リガンドと
を有するナノ粒子の集合体であって、
上記第１リガンドが、下記式（１）で表される化合物に由来し、
透過型電子顕微鏡により測定した上記コアのアスペクト比が１．１５未満であり、
上記シェル全体の平均厚みが０．５ｎｍ以上５ｎｍ以下であり、
上記シェルが、上記コアに対する表面処理により形成された部分を有することを特徴とするナノ粒子集合体。
【化４】
2017086362.tif 000016
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）
【請求項１５】
請求項１から請求項１４のいずれか１項に記載のナノ粒子集合体と、
酸素原子を含み、沸点が１１０℃以上２００℃以下の溶媒と
を含有するナノ粒子集合体組成物。
【請求項１６】
上記溶媒が、グリコールモノエーテルモノエステル類、グリコールモノエーテル類、ポリアルキレングリコールモノアルキルエーテル類、ポリアルキレングリコールジアルキルエーテル類、環状ケトン類、下記式（２）で表される化合物又はこれらの組み合わせである請求項１５に記載のナノ粒子集合体組成物。
【化５】
2017086362.tif 000017
（式（２）中、Ｒ及びＲ’は、それぞれ独立して、炭素数１〜１０のアルキル基である。ｎは、１〜２０の整数である。）
【請求項１７】
上記溶媒が、１，２−プロピレングリコール−１−メチルエーテル−２−アセテート、１，３−ブタンジオール−１−アセテート−３−メチルエーテル、３−メトキシブタノール、１，２−プロピレングリコール−１−メチルエーテル、１，２−プロピレングリコール−１−エチルエーテル、ジエチレングリコールモノプロピルエーテル、ジ（１，３−プロピレングリコール）−１−モノメチルエーテル、シクロヘキサノン、３−メトキシブタノール、３−ヒドロキシプロピオン酸−１−エチルエステル−３−エチルエーテル、３−ヒドロキシプロピオン酸−１−メチルエーテル−１−メチルエステル、ジエチレングリコールジメチルエーテル、ジエチレングリコールメチルエチルエーテル又はこれらの組み合わせである請求項１６に記載のナノ粒子集合体組成物。
【請求項１８】
上記溶媒の溶解度パラメーターが８．５以上１１．８以下である請求項１５、請求項１６又は請求項１７に記載のナノ粒子集合体組成物。
【請求項１９】
バインダ樹脂をさらに含有する請求項１５から請求項１８のいずれか１項に記載のナノ粒子集合体組成物。
【請求項２０】
請求項１から請求項１４のいずれか１項に記載のナノ粒子集合体を含む波長変換層。
【請求項２１】
請求項１から請求項１４のいずれか１項に記載のナノ粒子集合体の製造方法であって、
第１３族元素を含む第１の温度の第１の前駆体化合物に、第１５族元素を含む第２の前駆体化合物と、第２リガンドを与える化合物及び溶媒を含有する溶液とを混合することにより核発生させる工程、
上記核発生工程で得られる溶液を第２の温度にして核成長させることにより、半導体物質を含むコアを形成する工程、
上記コア形成工程で得られるコア分散液を第３の温度にした後、上記コア分散液に第１２族元素を含む第３の前駆体化合物と、第１６族元素を含む１又は複数の第４の前駆体化合物とを添加することによりシェルを形成する工程、並びに
上記シェル形成工程で得られるコアシェルナノ結晶分散液中のコアシェルナノ結晶の表面の第２リガンドを、上記第１リガンドに交換する工程
を備えることを特徴とするナノ粒子集合体の製造方法。
【請求項２２】
上記リガンド交換工程で、上記第１リガンドを与える化合物として金属塩又は金属錯体を用いる請求項２１に記載のナノ粒子集合体の製造方法。
【請求項２３】
上記シェル形成工程が、上記コアに対する表面処理を行う工程を備える請求項２１又は請求項２２に記載のナノ粒子集合体の製造方法。
【請求項２４】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶の少なくとも一部を被覆するリガンドであって、
下記式（１）で表される化合物に由来することを特徴とするリガンド。
【化６】
2017086362.tif 000018
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）
【発明の詳細な説明】
【技術分野】
【０００１】
本発明は、ナノ粒子集合体及びその製造方法、ナノ粒子集合体組成物、波長変換層、並びにリガンドに関する。
【背景技術】
【０００２】
半導体ナノ結晶量子ドットを波長変換デバイスとして使用するディスプレイ、照明等が登場している。波長変換デバイスの実装方式として、（１）ＬＥＤ封止材に半導体ナノ結晶量子ドットを混合するＯｎ  Ｃｈｉｐ方式、（２）ガラスキャピラリに封止したデバイスをパネル端部のＬＥＤ付近に配置するＯｎ  Ｅｄｇｅ方式、（３）半導体ナノ結晶量子ドットを、ディスプレイパネル内（バックライトと拡散層の間）に設けるＯｎ  Ｓｕｒｆａｃｅ方式が提案されており、それぞれの実装方式に対応したデバイス開発が進められている（非特許文献１参照）。【０００３】
上記実装方式のうち、（１）及び（２）についてはＬＥＤから量子ドットへの光照射量が大きく、光照射による量子ドットの発熱が問題となり信頼性を確保しにくい問題が指摘されている。このため、フィルム中の酸素、水を完全に排除する必要があり、かつ酸素、水に対するバリア性が極めて高い封止層を必要とする。また、酸素、水を完全に排除した場合においても、高光照射量、発熱による影響による特性低下や信頼性低下を防ぐことは容易でない。このような問題を解決する技術として、安定な半導体ナノ結晶量子ドットを、酸素、水を完全に除去したガラスキャピラリ中に封入したＯｎ  Ｅｄｇｅ実装向けデバイスが提案されている（特許文献１参照）。【０００４】
一方、（３）は、半導体ナノ結晶にかかる光、熱の影響が小さく、信頼性の面で好ましい方法である。特許文献２において無機酸化物等のバリア層の間にエポキシ樹脂と光硬化性アクリル樹脂、半導体ナノ結晶量子ドットのアミン硬化剤分散液を混合し、光、熱硬化した波長変換フィルムが開示されている。本波長変換フィルムは、上下に設置されたバリア膜程度の対策で高信頼性を得ることができ、製造プロセスの簡易さの面からも好ましいデバイス形態である。しかしながら、この方法では、製造プロセス上の問題から最終フィルム中の半導体量子ドットの濃度を上げられず、波長変換に１００μｍ程度の厚いフィルムが必要になる問題がある。【０００５】
また、上記フィルム構造では、吸収波長の異なる２種類の量子ドット（緑色発光、赤色発光）が１つの膜の中に存在する構造となるため、赤色発光粒子による緑色発光粒子の再吸収によるエネルギー効率低下の問題が避けにくい。【０００６】
膜厚及び再吸収の問題を解決するには、印刷法又はリソグラフィー法により緑色発光層と赤色発光層をパターニングする方法が有効である。特に後者については、全面塗布後、マスクパターンを用い一括露光する方式であるため、生産性の観点から好ましい。【０００７】
後者の方法では、例えばアルカリ可溶性置換基を有する樹脂、架橋性化合物、光（架橋）開始剤、及びこれらの溶解能力が高く、低揮発性を有し、基板上での塗布性が良い溶媒を含有する組成物（パターン形成用材料）を用い、この組成物を塗布、プレベーク後、露光、アルカリ現像、ポストベークを行いパターン形成を行う。
【先行技術文献】
【特許文献】
【０００８】
【特許文献１】国際公開第２０１４／０１８０９０号
【特許文献２】国際公開第２０１４／１１３５６２号
【特許文献３】米国特許第７９３５４１５号明細書
【特許文献４】特許５６８２９０２号
【特許文献５】国際公開第２０１２／１０２１０７号
【非特許文献】
【０００９】
【非特許文献１】ＥＳＣ  Ｊｏｕｒｎａｌ  ｏｆ  Ｓｏｌｉｄ  Ｓｔａｔｅ  Ｓｃｉｅｎｃｅ  ａｎｄ  Ｔｅｃｈｎｏｌｏｇｙ，２（２）  Ｒ３０２６−３０３０（２０１３）
【発明の概要】
【発明が解決しようとする課題】
【００１０】
しかし、半導体ナノ結晶量子ドットは、上記のようなパターン形成用材料のマトリクス中では、蛍光量子収率（ＰＬＱＹ）の低下、蛍光半値幅（ＦＷＨＭ）が悪化したり、ＰＬＱＹ、ＦＷＨＭの経時変化が起こる保存安定性の問題がある。【００１１】
このような問題を回避するための手法として、５ｎｍ以上の厚膜シェルを形成する方法（特許文献３参照）が提案されている。特許文献３によると、シェルの厚みを十分にすることにより、コア及び光励起により生じるキャリアを十分にマトリクスから遮蔽することができ、このため、マトリクス中の化学種と、シェル界面を介したキャリアとの相互作用を抑制し、半導体ナノ結晶量子ドットの発光特性を安定化することが可能である。【００１２】
しかしながら、シェルを厚くすることはコアシェル界面の格子不整合（格子定数の相違）による歪みを大きくする。この歪みの影響で、コアシェル間に欠陥が生成し、表面欠陥準位の生成による蛍光量子収率（ＰＬＱＹ）の低下及び蛍光半値幅（ＦＷＨＭ）の増大を招き、半導体ナノ結晶量子ドット波長変換層のエネルギー効率の低下及びスペクトルの色純度の劣化につながってしまう。【００１３】
また、このコアシェル間における欠陥生成のし易さ及びその影響は、コアサイズにも依存する。ＩｎＰ等の低バンドギャップ半導体をコアに用いる場合は、可視光発光に対応するコアサイズが小さくなることから、その影響が特に顕著に表れる。このため、上記のような半導体化合物コアを生成する場合には、シェルの膜厚を厚くする手法には限界がある。一方、歪みによるコアシェル界面欠陥の生成を避けるため、シェルは薄くしておき、配位性が極めて強いチオ−ル基と親水性のカルボキシ基を有するリガンドで表面を保護する技術が開示されている（特許文献４参照）。この技術では、チオールの強い配位能力と、カルボキシ基による水系での分散安定性効果により、蛍光量子収率の低下や安定性低下効果が大きな水系における安定な発光特性を実現している。【００１４】
しかしながら、チオール基は、コアとの相互作用による蛍光消光作用を有することから、リガンド配位による蛍光量子収率の低下が起こり、結果として上記文献における蛍光量子収率（ＰＬＱＹ）は５０％程度に留まっている。【００１５】
また、上記文献で開示されているメルカプト基を有するカルボン酸配位子はカルボキシ基の静電的反発により分散安定性を維持する構造であるため、水系では安定であるが、極性が中レベルの有機溶媒中では凝集を引き起こすため、使用が困難である。【００１６】
有機溶媒中で分散安定性を高める技術としては、長鎖脂肪酸、長鎖ホスホン酸、長鎖ホスフィンオキシド等の立体反発が大きく、カルボキシ基等の極性官能基により半導体ナノ結晶の表面を保護し、疎水性基の立体効果により分散安定性を維持する配位子が一般的に用いられている。これらのリガンドは、非極性溶剤中では、高い安定化効果を示すが、官能基を有する極性マトリクス中で用いた場合、マトリクス中との相溶性が低く凝集による発光効率低下を引き起こしてしまう。また、カルボン酸、アミン、ヒドロキシ基等がマトリクス中に存在する場合は、マトリクス中化学種の作用による配位子交換、配位子の脱離等による発光特性の低下を引き起こしてしまう。本問題を解決する手法として、官能基を有さない脂環式炭化水素をマトリクスとする技術が開示されている（特許文献５参照）。しかしながら、このような、官能基を有さない脂環式マトリクスを印刷法、塗布によるリソグラフィー法に適用し、微細パターンを形成するのは困難である。【００１７】
本発明は、以上のような事情に基づいてなされたものであり、感光性パターン形成用材料等に好適なナノ粒子集合体、このナノ粒子集合体の製造方法、ナノ粒子集合体組成物、波長変換層及びリガンドを提供することを目的とする。
【課題を解決するための手段】
【００１８】
上記課題を解決するためになされた発明は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、上記コアシェルナノ結晶の少なくとも一部を被覆する第１リガンドとを有するナノ粒子の集合体であって、１，２−プロピレングリコール−１−メチルエーテル−２−アセテート、１，３−ブタンジオール−１−アセテート−３−メチルエーテル、１，２−プロピレングリコール−１−エチルエーテル及びシクロヘキサノンのうちの１種の溶媒中、半値幅が４５ｎｍである４５６．２ｎｍの波長の光で励起したとき、蛍光量子収率が７０％以上であり、かつ蛍光半値幅が４５ｎｍ以下である５１０ｎｍ以上６５０ｎｍ以下の波長の蛍光を発生することを特徴とする。【００１９】
上記課題を解決するためになされた別の発明は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、上記コアシェルナノ結晶の少なくとも一部を被覆する第１リガンドとを有するナノ粒子の集合体であって、上記第１リガンドが、下記式（１）で表される化合物に由来し、上記シェル全体の平均厚みが０．５ｎｍ以上５ｎｍ以下であり、上記第１リガンドとコアシェルナノ結晶との質量比（第１リガンド／コアシェルナノ結晶）が６５／３５以上であることを特徴とする。
【化１】
2017086362.tif 000002
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）【００２０】
上記課題を解決するためになされた別の発明は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、上記コアシェルナノ結晶の少なくとも一部を被覆する第１リガンドとを有するナノ粒子の集合体であって、上記第１リガンドが、下記式（１）で表される化合物に由来し、透過型電子顕微鏡により測定した上記コアのアスペクト比が１．１５未満であり上記シェル全体の平均厚みが０．５ｎｍ以上５ｎｍ以下であり、上記シェルが、上記コアに対する表面処理により形成された部分を有することを特徴とする。
【化２】
2017086362.tif 000003
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）【００２１】
上記課題を解決するためになされた別の発明は、当該ナノ粒子集合体と、酸素原子を含み、沸点が１１０℃以上２００℃以下の溶媒とを含有するナノ粒子集合体組成物である。【００２２】
上記課題を解決するためになされたさらに別の発明は、当該ナノ粒子集合体を含む波長変換層である。【００２３】
上記課題を解決するためになされたさらに別の発明は、当該ナノ粒子集合体の製造方法であって、第１３族元素を含む第１の温度の第１の前駆体化合物に、第１５族元素を含む第２の前駆体化合物と、第２リガンドを与える化合物及び溶媒を含有する溶液とを混合することにより核発生させる工程（以下、「核発生工程」ともいう）、上記核発生工程で得られる溶液を第２の温度にして核成長させることにより、半導体物質を含むコアを形成する工程（以下、「コア形成工程」ともいう）、上記コア形成工程で得られるコア分散液を第３の温度にした後、上記コア分散液に第１２族元素を含む第３の前駆体化合物と、第１６族元素を含む１又は複数の第４の前駆体化合物とを添加することによりシェルを形成する工程（以下、「シェル形成工程」ともいう）、並びに上記シェル形成工程で得られるコアシェルナノ結晶分散液中のコアシェルナノ結晶の表面の第２リガンドを、上記第１リガンドに交換する工程（以下、「リガンド交換工程」ともいう）を備えることを特徴とする。【００２４】
上記課題を解決するためになされたさらに別の発明は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶の少なくとも一部を被覆するリガンドであって、下記式（１）で表される化合物に由来することを特徴とする。
【化３】
2017086362.tif 000004
（式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、直鎖構造を有する炭素数１〜２０の（ｍ＋１）価の有機基である。）
【発明の効果】
【００２５】
本発明によれば、感光性パターン形成用材料等に好適なナノ粒子集合体、ナノ粒子集合体組成物、波長変換層及びリガンドが提供される。また、本発明のナノ粒子集合体の製造方法によれば、当該ナノ粒子集合体を収率よく、かつ確実に製造することができる。
【発明を実施するための形態】
【００２６】
＜ナノ粒子集合体＞
本発明の一実施形態に係るナノ粒子集合体は、複数のナノ粒子の集合体である。各ナノ粒子は、コアシェルナノ結晶と、このコアシェルナノ結晶の少なくとも一部を被覆する第１リガンド（以下、単に「リガンド」又は「表面安定化リガンド」ともいう。）とを有する。なお、ナノ粒子とは、平均直径が１ｎｍ以上１，０００ｎｍ以下のコアシェルナノ結晶の表面の少なくとも一部にリガンドが被覆したものをいう。平均直径とは、任意に選択した２０個の粒子に対して、透過型電子顕微鏡（ＴＥＭ）を用いて測定した直径の算術平均値である。また、粒子の直径とは、長径と短径（長径に直交する径）との平均値（（長径＋短径）／２）をいう（平均直径及び直径の定義について、以下同様である。）。以下、コアシェルナノ結晶及びリガンドの順に説明する。
【００２７】
［コアシェルナノ結晶］
コアシェルナノ結晶は、コア、及びこのコアの少なくとも一部を被覆する１又は複数のシェルを有する。コアシェルナノ結晶は、量子ドット等とも称されるものである。以下、コア及びシェルの順に説明する。
【００２８】
（コア）
コアは、第１３族元素及び第１５族元素を含有する半導体物質を含む。コアは、上記半導体物質からなることが好ましい。
【００２９】
第１３族元素としては、例えばホウ素、アルミニウム、ガリウム、インジウム、タリウム等が挙げられる。これらの中で、ガリウム、インジウム及びタリウムが好ましく、インジウムがより好ましい。
【００３０】
第１５族元素としては、例えば窒素、リン、ヒ素、アンチモン、ビスマス等が挙げられる。これらの中で、窒素、リン及びヒ素が好ましく、リンがより好ましい。
【００３１】
半導体物質としては、例えばＢＮ、ＢＰ、ＢＡｓ、ＡｌＮ、ＡｌＰ、ＡｌＡｓ、ＧａＮ、ＧａＡｓ、ＧａＳｂ、ＩｎＮ、ＩｎＰ、ＩｎＡｓ、ＩｎＳｂ等が挙げられる。これらの中で、ＩｎＰが好ましい。
【００３２】
半導体物質としては、Ｚｉｎｃ  Ｂｌｅｎｄｅ構造を有するものが好ましく、Ｚｉｎｃ  Ｂｌｅｎｄｅ型の単結晶構造を有するものがより好ましく、Ｚｉｎｃ  Ｂｌｅｎｄｅ型の単結晶構造を有するＩｎＰがさらに好ましく、Ｚｉｎｃ  Ｂｌｅｎｄｅ型の単結晶構造を有するＩｎＰナノ結晶が特に好ましい。
【００３３】
コアの形状は特に限定されないが、略球形が好ましい。コアのアスペクト比（短径に対する長径の比）の上限としては、１．２が好ましく、１．１５がより好ましく、１．１がさらに好ましい。一方、このアスペクト比の下限は１であってよい。アスペクト比とは、任意に選択した２０個の粒子（コア）に対し、透過型電子顕微鏡を用いて測定した値の算術平均値である（アスペクト比の定義について、以下同様である。）。
【００３４】
コアの平均直径の下限としては、０．５ｎｍが好ましく、１ｎｍがより好ましく、１．５ｎｍであってもよい。上記平均直径の上限としては、５ｎｍが好ましく、４ｎｍがより好ましく、３ｎｍがさらに好ましい。
【００３５】
コアの直径の分散度（平均直径に対する標準偏差）の上限としては、５％が好ましい。上記割合の下限としては、例えば０．１％であり、０．５％が好ましく、１％であってもよく、３％であってもよい。直径の分散度とは、任意に選択した２０個の粒子（コア）に対し、透過型電子顕微鏡を用いて測定した直径及び平均直径に基づいて算出される値をいう。
【００３６】
（シェル）
シェルは、コアの少なくとも一部を被覆するものである。シェルは、コアの表面全面を被覆していてもよく、全面を被覆していなくてもよい。なお、コアシェルナノ結晶の質量が、コアの質量よりも増加していれば、コアの少なくとも一部がシェルで被覆されたと判断できる。シェルは、第１２族元素及び第１６族元素を含有する化合物を含む。シェルは、上記化合物からなることが好ましい。シェルは１つであっても、複数であってもよい。例えばシェルが２つの場合、コアの少なくとも一部を被覆する第１のシェルと、この第１のシェルの少なくとも一部を被覆する第２のシェルとを有する。シェルが複数の場合、所定の溶媒中での蛍光スペクトルの半値幅をより狭めることができる。
【００３７】
第１２族元素としては、例えば亜鉛、カドミウム、水銀等が挙げられる。これらの中で、亜鉛及びカドミウムが好ましく、亜鉛がより好ましい。
【００３８】
第１６族元素としては、例えば酸素、硫黄、セレン、テルル、ポロニウム等が挙げられる。これらの中で硫黄、セレン及びテルルが好ましく、硫黄及びセレンがより好ましい。
【００３９】
上記化合物としては、ＺｎＯ、ＺｎＳ、ＺｎＳｅ、ＺｎＴｅ、ＣｄＳ、ＣｄＳｅ、ＣｄＴｅ、ＺｎＳｅｘＳ１−ｘ（０＜ｘ＜１）等が挙げられる。これらの中で、ＺｎＳ及びＺｎＳｅｘＳ１−ｘが好ましい。上記ｘの下限は、０．２が好ましく、０．４がより好ましい。一方、この上限は、０．８が好ましく、０．６がより好ましい。
【００４０】
上記化合物としては、Ｚｉｎｃ  Ｂｌｅｎｄｅ構造を有するものが好ましく、Ｚｉｎｃ  Ｂｌｅｎｄｅ構造を有するＺｎＳ結晶及びＺｉｎｃ  Ｂｌｅｎｄｅ構造を有するＺｎＳｅｘＳ１−ｘ結晶がより好ましい。
【００４１】
シェルは、コアに対する表面処理により形成された部分を有することが好ましい。すなわち、シェルが、最内に表面処理層を有することが好ましい。表面処理層とは、０．５〜３原子層程度の厚みを有する層である。シェルが複数の場合、第１のシェルが表面処理層であってよい。表面処理層と他のシェルとは組成が同一であっても異なっていてもよい。また、表面処理層は、コアの表面の少なくとも一部を被覆していればよい。
【００４２】
シェル全体の平均厚みの下限としては、０．３ｎｍが好ましく、０．５ｎｍがより好ましく、０．７ｎｍがさらに好ましく、０．９ｎｍが特に好ましい。上記平均厚みの上限としては、例えば５ｎｍであってよく、３ｎｍが好ましく、２．５ｎｍがより好ましく、２ｎｍがさらに好ましい。なお、シェルの平均厚みは、コアシェルナノ結晶の平均直径（ｒ１）からコアの平均直径（ｒ２）を除した値の半分の値（（ｒ１−ｒ２）／２）として求めることができる。なお、このシェルの平均厚みの算出に関しては、コアの平均直径は、実施例に記載の方法に沿って、コア分散液の第一吸収波長から求めた径（コアサイズ）を用いることとする。
【００４３】
シェルが１つの場合、
シェルの平均厚みの下限としては、０．３ｎｍが好ましく、０．５ｎｍがより好ましく、０．７ｎｍがさらに好ましく、０．９ｎｍが特に好ましい。上記平均厚みの上限としては、２．１ｎｍが好ましく、１．９ｎｍがより好ましく、１．７ｎｍがさらに好ましく、１．５ｎｍが特に好ましい。
【００４４】
シェルが複数の場合、
シェルの少なくとも１つの平均厚みの下限としては、０．３ｎｍが好ましく、０．５ｎｍがより好ましく、０．７ｎｍがさらに好ましく、０．９ｎｍが特に好ましい。上記平均厚みの上限としては、２．１ｎｍが好ましく、１．９ｎｍがより好ましく、１．７ｎｍがさらに好ましく、１．５ｎｍが特に好ましい。
【００４５】
シェルとして、第１のシェルと第２のシェルの２つを有する場合、
第１のシェルの平均厚みの下限としては、０．０５ｎｍが好ましく、０．１ｎｍがより好ましい。上記平均厚みの上限としては、０．５ｎｍが好ましく、０．４５ｎｍがより好ましく、０．４ｎｍがさらに好ましく、０．３５ｎｍが特に好ましい。
第２のシェルの平均厚みの下限としては、０．６ｎｍが好ましく、０．８ｎｍがより好ましく、１．０ｎｍがさらに好ましく、１．２ｎｍが特に好ましい。上記平均厚みの上限としては、２．１ｎｍが好ましく、１．９ｎｍがより好ましく，１．７ｎｍがさらに好ましく、１．５ｎｍが特に好ましい。
【００４６】
（コアシェルナノ結晶）
コアシェルナノ結晶の形状としては、球状、ロッド状、板状、立方体状等特に限定されないが、球状が好ましい。コアシェルナノ結晶のアスペクト比の上限としては、１．２が好ましく、１．１５がより好ましいことがあり、１．１がさらに好ましいこともある。一方、このアスペクト比の下限は１であってよい。
【００４７】
コアシェルナノ結晶の平均直径の下限としては、２．０ｎｍが好ましく、２．５ｎｍがより好ましく、３．０ｎｍがさらに好ましく、３．５ｎｍが特に好ましい。上記平均直径の上限としては、例えば２０ｎｍであってよいが、１０ｎｍが好ましく、９ｎｍがより好ましく、８ｎｍがさらに好ましく、７ｎｍが特に好ましい。
【００４８】
［リガンド］
リガンド（表面安定化リガンド）は、上記コアシェルナノ結晶の少なくとも一部を被覆する。リガンドは、シェル（コアシェルナノ結晶）の表面全面を被覆していてもよく、全面を被覆していなくてもよい。なお、ナノ粒子の質量が、コアシェルナノ結晶の質量よりも増加していれば、シェルの少なくとも一部がリガンドで被覆されたと判断できる。ナノ粒子におけるリガンドとコアシェルナノ結晶との質量比（リガンド／コアシェルナノ結晶）の下限としては、３０／７０が好ましく、５０／５０がより好ましく、６０／４０がさらに好ましく、６５／３５がよりさらに好ましく、７０／３０が特に好ましい。一方、この上限としては、９０／１０が好ましく、８０／２０がより好ましい。リガンドは、上記シェルの表面を静電的に安定化させる。
【００４９】
リガンドとしては、例えば下記式（１）で表される化合物に由来するもの等が挙げられる。なお、リガンドが上記化合物に由来するとは、上記化合物がアニオン又はカチオンとなってリガンドとして配位することや、上記化合物がそのままリガンドとして配位すること等を含む意味である。例えば、上記化合物のアニオンを含む塩を用い、このアニオンがリガンドとなる場合も、このリガンドは上記化合物に由来するものである。
【００５０】
【化４】
2017086362.tif 000005
【００５１】
上記式（１）中、Ｘは、第１２族元素の原子に配位する官能基である。ｍは、１〜５の整数である。ｍが２以上の場合、複数のＸは同一でも異なっていてもよい。Ｙは、ヘテロ原子を含む炭素数１〜２０の１価の有機基である。Ｚは、炭素数１〜２０の直鎖構造を有する、（ｍ＋１）価の有機基である。なお、「配位する官能基」とは、その官能基がアニオン又はカチオンとなった状態で配位するものも含む。
【００５２】
「有機基」とは、少なくとも１個の炭素原子を含む基をいう。Ｚにおける「直鎖構造」とは、Ｚが有する炭素原子鎖が直鎖状であり、分岐していないことを意味する。
【００５３】
リガンドを与える化合物として、マトリクスとの相溶性が高いＹと、配位官能基であるＸと、これらを連結する直鎖構造を有するＺとを有する化合物を用いることでシェル表面を静電的により安定化することができると推測される。なお、マトリクスとは、例えば感光性パターン形成用材料を構成する樹脂（バインダ樹脂）等をいい、樹脂の他、架橋性化合物、光架橋開始剤（光重合開始剤）等を含んでいてもよい。
【００５４】
上記式（１）で表される化合物における、水素原子以外の原子の総数の下限としては、８が好ましく、１０がより好ましい。一方、この原子の総数の上限としては、４０が好ましく、３０がより好ましい。また、上記式（１）で表される化合物の炭素数の下限としては、５が好ましく、８がより好ましい。一方、この炭素数の上限としては、３０が好ましく、２０がより好ましい。上記式（１）で表される化合物の原子数や炭素数が上記範囲となる場合、リガンドが適度なサイズとなり、コアシェルナノ結晶の表面をより安定化でき、所定の溶媒中での蛍光スペクトルの半値幅をより狭めることなどができる。
【００５５】
Ｘで表される第１２族元素の原子に配位する官能基としては、カルボキシ基、ホスホノ基（−ＰＯ（ＯＨ）２）、アミノ基、アミド基（−ＣＯＮＲ２又は−ＮＲＣＯＲ：Ｒは、それぞれ独立して水素原子又は炭化水素基である。）、尿素基（−ＮＲＣＯＮＲ２：Ｒは、それぞれ独立して水素原子又は炭化水素基である。）又はこれらの組み合わせを有する基が好ましい。上記Ｘで表される基としては、炭化水素基が有する一又は複数の水素原子が、カルボキシ基、ホスホノ基、アミノ基又はアミド基で置換された基であってよい。
【００５６】
Ｘとしては、カルボキシ基、下記式（ａ）で表わされる基、下記式（ｂ）で表される基、ホスホノ基、アミノ基、アミド基及び尿素基がより好ましく、カルボキシ基、下記式（ａ）で表わされる基、下記式（ｂ）で表される基、ホスホノ基及びアミド基がさらに好ましい。また、アミド基としては、−ＣＯＮＨ２で表される基が好ましい。
【００５７】
【化５】
2017086362.tif 000006
【００５８】
式（ａ）及び（ｂ）中、＊は、Ｚとの結合箇所を示す。
【００５９】
Ｘを構成する基における、水素原子以外の原子の総数の下限としては、１であってよいが、２が好ましい。一方、この原子の総数の上限としては、２０が好ましく、１０がより好ましい。Ｘを構成する基における炭素数の下限は０であってよい。一方、この炭素数の上限は、１０が好ましく、６がより好ましい。
【００６０】
ｍとしては１〜３の整数が好ましく、１及び２がより好ましく、１がさらに好ましい。
【００６１】
Ｙで表されるヘテロ原子を含む炭素原子１〜２０の１価の有機基としては、例えば炭素数１〜２０の１価の炭化水素基の炭素−炭素間又は結合手側の末端に２価のヘテロ原子含有基を含む基（α）、炭素数１〜２０の１価の炭化水素基又は基（α）が有する水素原子の一部又は全部を１価のヘテロ原子含有基で置換した基、ポリシロキサン基の水素原子の一部又は全部を１価の有機基で置換した基等が挙げられる。
【００６２】
炭素数１〜２０の１価の炭化水素基としては、炭素数１〜２０の１価の鎖状炭化水素基、炭素数３〜２０の１価の脂環式炭化水素基、炭素数６〜２０の１価の芳香族炭化水素基等が挙げられる。
【００６３】
炭素数１〜２０の１価の鎖状炭化水素基としては、例えば
メチル基、エチル基、ｎ−プロピル基、ｉ−プロピル基等のアルキル基；
エテニル基、プロペニル基、ブテニル基等のアルケニル基；
エチニル基、プロピニル基、ブチニル基等のアルキニル基などが挙げられる。
【００６４】
炭素数３〜２０の１価の脂環式炭化水素基としては、例えば
シクロペンチル基、シクロヘキシル基等の単環のシクロアルキル基；
シクロペンテニル基、シクロヘキセニル基等の単環のシクロアルケニル基；
ノルボルニル基、アダマンチル基、トリシクロデシル基等の多環のシクロアルキル基；
ノルボルネニル基、トリシクロデセニル基等の多環のシクロアルケニル基などが挙げられる。
【００６５】
炭素数６〜２０の１価の芳香族炭化水素基としては、例えば
フェニル基、トリル基、キシリル基、ナフチル基、アントリル基等のアリール基；
ベンジル基、フェネチル基、ナフチルメチル基、アントリルメチル基等のアラルキル基などが挙げられる。
【００６６】
１価及び２価のヘテロ原子含有基を構成するヘテロ原子としては、例えば酸素原子、窒素原子、硫黄原子、リン原子、ケイ素原子、ハロゲン原子等が挙げられる。ハロゲン原子としては、フッ素原子、塩素原子、臭素原子、ヨウ素原子等が挙げられる。
【００６７】
２価のヘテロ原子含有基としては、例えば−Ｏ−、−ＣＯ−、−Ｓ−、−ＣＳ−、−ＮＲ”−、これらのうちの２つ以上を組み合わせた基等が挙げられる。Ｒ”は、水素原子又は１価の炭化水素基である。これらの中で、−Ｓ−が好ましい。
【００６８】
１価のヘテロ原子含有基としては、例えばハロゲン原子、ヒドロキシ基、オキソ基（＝Ｏ）、シアノ基等が挙げられる。これらの中で、ヒドロキシ基が好ましい。
【００６９】
Ｙで表される基としては、エステル基（−ＣＯＯ−）を有する基、エーテル基（−Ｏ−）を有する基及びシロキサン基（−Ｓｉ−Ｏ−）を有する基が好ましく、エステル基を有する基がより好ましい。
【００７０】
好ましいＹとしては、−ＣＯＯ−ＲＹ又は−ＯＣＯ−ＲＹ（ＲＹは、酸素原子を含む基で置換されていてもよい炭化水素基である）で表される基を挙げることができる。ＲＹの炭素数の下限としては、１であってよいが、２が好ましい。一方、この上限は、１０が好ましく、８がより好ましい。酸素原子を含む基としては、メトキシ基、エトキシ基等の炭素数１〜４のアルコキシ基、（メタ）アクリロイルオキシ基等を挙げることができる。ＲＹとしては、アルキル基、アルコキシアルキル基、及び（メタ）アクリロイルオキシアルキル基が好ましい。上記アルキル基としては、ヘキシル基、１−エチル−ヘキシル基等を挙げることができる。上記アルコキシアルキル基としては、メトキシエチル基、３−メトキシ−ブチル基等を挙げることができる。上記（メタ）アクリロイルオキシアルキル基としては、（メタ）アクリロイルオキシエチル基、（メタ）アクリロイルオキシメチル基等を挙げることができる。
【００７１】
Ｙを構成する基における、水素原子以外の原子の総数の下限としては、３が好ましく、６がより好ましい。一方、この原子の総数の上限としては、２０が好ましく、１５がより好ましい。Ｙを構成する基における炭素数の下限としては、３が好ましく、５がより好ましい。一方、この炭素数の上限としては、１５がより好ましい。
【００７２】
Ｚで表される直鎖構造を有する炭素数１〜２０の（ｍ＋１）価の有機基としては、例えば上記Ｙの炭素数１〜２０の１価の有機基からｍ個の水素原子を除いた基のうち、直鎖構造を有するものが挙げられる。
【００７３】
Ｚで表される基は、酸素原子、リン原子及び硫黄原子の少なくとも１種を含むものであってよい。また、Ｚで表される基としては、ヒドロキシ基又はオキソ基を有することも好ましい。Ｚで表される基としては、酸素原子及び／又は硫黄原子を含む基が好ましく、チオアルカンジイル基及びヒドロキシアルカンジイルチオアルカンジイル基が好ましく、チオメタンジイル基及びヒドロキシエタンジイルチオエタンジイル基がより好ましい。また、Ｚで表される基としては、アルカンジイル基であることも好ましく、この場合、炭素数１〜４のアルカンジイル基であることがより好ましく、エタン−１，２−ジイル基であることがより好ましい。
【００７４】
ｍが１の場合の好適なＺは、例えば下記式で表すことができる。
＊１−（Ｒ１）ｎ１−（Ｓ）ｎ２−Ｒ２−＊２
上記式中、Ｒ１は、ヒドロキシ基又はオキソ基を有していてもよい炭素数１〜４の直鎖状のアルカンジイル基である。Ｒ２は、炭素数１〜４の直鎖状のアルカンジイル基である。ｎ１及びｎ２は、それぞれ独立して０又は１である。＊１は、Ｘとの結合箇所を示す。＊２は、Ｙとの結合箇所を示す。
【００７５】
上記炭素数１〜４の直鎖状のアルカンジイル基としては、メタンジイル基、エタン−１，２−ジイル基、プロパン−１，３−ジイル基及びブタン1，4−ジイル基を挙げることができる。
【００７６】
上記Ｒ１としては、Ｘのβ位の炭素にヒドロキシ基又はオキソ基が結合している基が好ましい。上記Ｒ１としては、２−ヒドロキシ−プロパン−１，３−ジイル基、２−ヒドロキシ−ブタン−１，４−ジイル基、２−オキソ−プロパン−１，３−ジイル基等を挙げることができる。上記Ｒ２としては、メタンジイル基、エタン−１，２−ジイル基、プロパン−１，３−ジイル基等を挙げることができる。
【００７７】
Ｚの直鎖構造を構成する原子の数の上限は、１０が好ましく、６がより好ましく、３がさらに好ましい場合もある。一方、この下限は１であってよい。
【００７８】
Ｚを構成する基における、水素原子以外の原子の総数の下限としては、１であってよいが、２が好ましい。一方、この原子の総数の上限としては、１５が好ましく、１０がより好ましい。Ｚを構成する基における炭素数の下限としては、２が好ましい。一方、この炭素数の上限としては、１０が好ましく、５がより好ましい。
【００７９】
さらに、Ｘがホスホノ基であり、ＺがＸのβ位にヒドロキシ基又はオキソ基を有することが好ましい。また、Ｘが、カルボキシ基、上記式（ａ）で表される基又は上記式（ｂ）で表される基であり、Ｙ又はＺが、Ｘのβ位、γ位及びδ位のいずれかにオキソ基を有することも好ましい。上記式（１）で表される化合物が上記構造である場合、シェル表面を静電的により安定化できることなどにより、感光性パターン形成用材料等としての有用性がより高まる。
【００８０】
上記式（１）におけるＸが、ｐＫａが６未満の酸性基を有し、上記リガンドが、上記式（１）で表される化合物の上記酸性基から酸性プロトンを除いたものであることが好ましい。このように、リガンドが、酸性度の高いプロトンを有さない形、すなわちアニオン化した状態で存在することで、シェルの第１２族元素の原子により強く配位することができると考えられる。上記ｐＫａが６未満の酸性基としては、カルボキシ基、ホスホノ基等を挙げることができる。
【００８１】
（ナノ粒子集合体）
当該ナノ粒子集合体の蛍光量子収率（ＰＬＱＹ）の下限としては、７０％であり、７３％が好ましく、７７％がより好ましく、８０％がさらに好ましく、８３％が特に好ましい。上記蛍光量子収率の上限としては、例えば９５％であり、９０％が好ましい。
【００８２】
また、当該ナノ粒子集合体の蛍光半値幅（半値全幅：ＦＷＨＭ）の上限は、４５ｎｍであり、４２ｎｍが好ましく、４０ｎｍがより好ましく、３５ｎｍがさらに好ましい。上記半値幅の下限としては、例えば１０ｎｍであり、１５ｎｍが好ましい。
【００８３】
当該ナノ粒子集合体の蛍光量子収率及び蛍光半値幅の値は、１，２−プロピレングリコール−１−メチルエーテル−２−アセテート、１，３−ブタンジオール−１−アセテート−３−メチルエーテル、１，２−プロピレングリコール−１−エチルエーテル及びシクロヘキサノンのうちの１種の溶媒中、半値幅が４５ｎｍである４５６．２ｎｍの波長の光で励起したとき発生する５１０ｎｍ以上６５０ｎｍ以下の範囲の波長についてのものである。なお、２種以上の溶媒中でスペクトルが上記条件を満たしてもよい。また、測定の際のナノ粒子集合体の濃度は、１０体積％とする。ナノ粒子集合体の蛍光量子収率及び蛍光半値幅は、絶対ＰＬ量子収率測定装置（例えば浜松フォトニクス社の「Ｑｕａｎｔａｕｒｕｓ−ＱＹ  Ｃ１１３４７−０１」を用いて、２３℃において測定した値である。
【００８４】
本発明の他の実施形態に係るナノ粒子集合体は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、上記コアシェルナノ結晶の少なくとも一部を被覆する第１リガンドとを有するナノ粒子の集合体であって、上記第１リガンドが、上記式（１）で表される化合物に由来し、上記シェル全体の平均厚みが０．５ｎｍ以上５ｎｍ以下であり、上記第１リガンドとコアシェルナノ結晶との質量比（第１リガンド／コアシェルナノ結晶）が６５／３５以上であることを特徴とする。
【００８５】
本発明の他の実施形態に係るナノ粒子集合体は、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、上記コアシェルナノ結晶の少なくとも一部を被覆する第１リガンドとを有するナノ粒子の集合体であって、上記第１リガンドが、上記式（１）で表される化合物に由来し、透過型電子顕微鏡により測定した上記コアのアスペクト比が１．１５未満であり、上記シェル全体の平均厚みが０．５ｎｍ以上５ｎｍ以下であり、上記シェルが、上記コアに対する表面処理により形成された部分を有することを特徴とする。
【００８６】
上記本発明の他の実施形態に係るナノ粒子集合体におけるナノ粒子及び第１リガンド、並びにこれらの好ましい形態は、上述したものと同様であるので、繰り返しの説明を省略する。これらの実施形態のナノ粒子集合体は、特定の蛍光量子収率及び蛍光半値幅を有するものに限定されるものではない。
【００８７】
＜ナノ粒子集合体の製造方法＞
当該ナノ粒子集合体は、例えば核発生工程、コア形成工程、シェル形成工程及びリガンド交換工程を備える製造方法により、製造することができる。以下、各工程について説明する。
【００８８】
［核発生工程］
本工程では、第１３族元素を含む第１の温度の第１の前駆体化合物に、第１５族元素を含む第２の前駆体化合物と、第２リガンドを与える化合物（以下、「ナノ結晶合成用リガンド化合物」又は「第２リガンド化合物」ともいう。）及び溶媒を含有する溶液とを混合することにより核発生させる。
【００８９】
第１の前駆体化合物としては、例えば第１３族元素の金属塩等が挙げられ、カルボン酸塩が好ましく、オレイン酸塩がより好ましく、インジウムのオレイン酸塩がさらに好ましい。インジウムのオレイン酸塩は、例えば酢酸インジウムにオレイン酸を加えて、カルボン酸交換を行うことにより得ることができる。
【００９０】
第２の前駆体化合物としては、例えば第１５族元素のシリル化物等が挙げられ、トリアルキルシリル化物が好ましく、トリメチルシリル化物がより好ましく、トリス（トリメチルシリル）ホスフィン（Ｐ（ＳｉＭｅ３）３）がさらに好ましい。
【００９１】
第１の前駆体化合物と第２の前駆体化合物の配合比としては、第１５族元素１ｍｏｌに対して、第１３族元素が１ｍｏｌ超３ｍｏｌ、より好ましくは１．５ｍｏｌ以上２．５ｍｏｌとなる比とすることが好ましい。このような配合比で混合することで、アスペクト比の低いコアを効果的に形成することができる。
【００９２】
ナノ結晶合成用リガンド化合物としては、例えばラウリル酸、ミリスチン酸等のカルボン酸、亜鉛ラウリル酸塩、亜鉛ミリスチン酸塩等のカルボン酸金属塩、デシルアミン、ドデシルアミン等のアミンなどが挙げられる。これらの中でも、アスペクト比の低いコアを得ることができるなどといった点から、カルボン酸金属塩が好ましい。
【００９３】
溶媒としては、例えばアルカン、アルケン等の炭化水素が挙げられる。これらの中で、反応液中の酸素除去の観点から、アルケンが好ましく、オクタデセンがより好ましい。
【００９４】
第１の温度の下限としては、２５０℃が好ましく、２７０℃がより好ましく、２９０℃がさらに好ましい。上記温度の上限としては、３３０℃が好ましく、３２０℃がより好ましく、３１０℃がさらに好ましい。
【００９５】
第１の前駆体化合物を第１の温度に加熱した後、これに、第２の前駆体化合物とナノ結晶合成用リガンド化合物及び溶媒を含有する溶液とを混合することにより、核発生させることができる。なお、この混合は、通常、第１の前駆体化合物を含む溶液に、第２の前駆体化合物を含む溶液及びナノ結晶合成用リガンド化合物を含む溶液を添加することにより行うことができる。
【００９６】
［コア形成工程］
本工程では、上記核発生工程で得られる溶液を第２の温度にして核成長させることにより、半導体物質を含むコアを形成する。
【００９７】
第２の温度の下限としては、２２０℃が好ましく、２４０℃がより好ましく、２６０℃がさらに好ましい。上記温度の上限としては、３００℃が好ましく、２９０℃がより好ましく、２８０℃がさらに好ましい。なお、第１の温度と第２の温度とは同一であっても異なっていてもよい。
【００９８】
核発生工程で得られる溶液を第２の温度で、所定の時間、核成長させることで、半導体物質を含むコアが形成される。得られたコア分散液は、遠心分離等による沈降分離と溶媒添加を繰り返し行うことにより精製することができる。
【００９９】
核成長させる時間の下限としては、１０分が好ましく、１時間がより好ましい。上記時間の上限としては、２４時間が好ましく、１２時間がより好ましい。
【０１００】
［シェル形成工程］
本工程では、上記コア形成工程で得られるコア分散液を第３の温度にした後、上記コア分散液に第１２族元素を含む第３の前駆体化合物と、第１６族元素を含む１又は複数の第４の前駆体化合物とを添加することによりシェルを形成する。
【０１０１】
第３の前駆体化合物としては、例えば第１２族元素の金属塩等が挙げられ、カルボン酸塩が好ましく、オレイン酸塩がより好ましく、亜鉛のオレイン酸塩がさらに好ましい。
【０１０２】
第４の前駆体化合物としては、例えば第１６族元素を含む有機化合物等が挙げられ、活性水素含有化合物が好ましい。これらの中で、硫黄を含む有機化合物としては、アルカンチオールが好ましく、ドデカンチオールがより好ましい。
【０１０３】
また、第４の前駆体化合物としては、トリアルキルホスフィンセレニド（トリオクチルホスフィンセレニド等）、トリフェニルホスフィンセレニド、トリアルキルホスフィンスルフィド（トリオクチルホスフィンスルフィド等）、トリフェニルホスフィンスルフィド等も好適に用いることができる。なお、これらは、第１のシェルの形成の際に好適に用いることができる。
【０１０４】
第３の温度の下限としては、１５０℃が好ましく、１７０℃がより好ましく、１９０℃がさらに好ましい。上記温度の上限としては、２５０℃が好ましく、２３０℃がより好ましく、２１０℃がさらに好ましい。なお、第２の温度と第３の温度とは同一であっても異なっていてもよい。
【０１０５】
コア形成工程により得られるコア分散液を第３の温度に調整した後、このコア分散液に第３の前駆体化合物と第４の前駆体化合物とを混合させ、所定の時間、保持することにより、シェルが形成され、コアシェルナノ結晶を得ることができる。
【０１０６】
上記保持する時間の下限としては、３０分が好ましく、１時間がより好ましい。上記時間の上限としては、２４時間が好ましく、１２時間がより好ましい。
【０１０７】
なお、シェル形成工程は、初めに、上記コアに対する表面処理を行う工程を備えることが好ましい。この表面処理は、上記第３の前駆体化合物と、上記第４の前駆体化合物とを用い、コア結晶表面に０．５〜３原子層（好ましくは２原子層）程度の表面処理層を形成することにより行われる。なお、この表面処理層は、シェル、特に第１のシェルと同一の組成である場合、シェル又は第１シェルに含まれるものである。
【０１０８】
［リガンド形成工程］
本工程では、上記シェル形成工程で得られるコアシェルナノ結晶分散液中のコアシェルナノ結晶の表面の第２リガンド（ナノ結晶合成用リガンド）を、上記第１リガンド（表面安定化リガンド）に交換する。この第１リガンドに交換することで、コアシェルナノ結晶表面が静電的に安定化される。
【０１０９】
上記第１リガンドを与える化合物としては、例えば上記式（１）で表される化合物、この化合物の塩、錯体等が挙げられる。
【０１１０】
上記第１リガンドを与える化合物としては、金属塩及び金属錯体が好ましい。金属錯塩としては、ナトリウム塩、カリウム塩等のアルカリ金属塩、マグネシウム塩、カルシウム塩等のアルカリ土類金属塩、ニッケル塩、銅塩、亜鉛塩等を挙げることができる。なお、金属錯体としては、中心金属イオンに対して複数の化合物又はアニオンが配位した化合物が好ましい。
【０１１１】
シェル形成工程で得られるコアシェルナノ結晶分散液に、第１リガンドを与える化合物を加えることで、コアシェルナノ結晶の表面の第２リガンド（ナノ結晶合成用リガンド）を、第１リガンド（表面安定化リガンド）に交換することができ、ナノ粒子集合体の分散液を得ることができる。
【０１１２】
上記リガンド交換操作を行う温度の下限としては、２０℃が好ましく、４０℃がより好ましく、６０℃がさらに好ましい。上記温度の上限としては、１５０℃が好ましく、１００℃がより好ましく、８０℃がさらに好ましい。
【０１１３】
上記リガンド交換操作を行う時間の下限としては、１０分が好ましく、３０分がより好ましい。上記時間の上限としては、２４時間が好ましく、１２時間がより好ましい。
【０１１４】
上記リガンド交換操作は、１回行ってもよく、複数回繰り返してもよい。
【０１１５】
＜ナノ粒子集合体組成物＞
本発明の一実施形態に係るナノ粒子集合体組成物は、上述の当該ナノ粒子集合体と、溶媒とを含有する。当該ナノ粒子集合体組成物は、バインダ樹脂をさらに含有することが好ましく、本発明の効果を損なわない範囲において、上記成分以外に他の成分を含有していてもよい。以下、各成分について説明する。
【０１１６】
［ナノ粒子集合体］
ナノ粒子集合体については、上述した通りである。
【０１１７】
［溶媒］
溶媒は、ナノ粒子集合体を分散させることができる分散媒である限り特に限定されない。
【０１１８】
溶媒としては、酸素原子を含む溶媒が好ましい。酸素原子を含む溶媒としては、例えば
１，２−プロピレングリコール−１−メチルエーテル−２−アセテート、１，３−ブタンジオール−１−アセテート−３−メチルエーテル等のグリコールモノアルキルエーテルモノエステル類；
１，２−プロピレングリコール−１−メチルエーテル、１，２−プロピレングリコール−１−エチルエーテル等のグリコールモノアルキルエーテル類；
ジエチレングリコールモノプロピルエーテル、ジ（１，３−プロピレングリコール）−１−モノメチルエーテル等のポリアルキレングリコールモノアルキルエーテル類；
シクロペンタノン、シクロヘキサノン等の環状ケトン類；
下記式（２）で表される化合物等が挙げられる。
【０１１９】
【化６】
2017086362.tif 000007
【０１２０】
上記式（２）中、Ｒ及びＲ’は、それぞれ独立して、炭素数１〜１０のアルキル基である。ｎは、１〜２０の整数である。
【０１２１】
ｎとしては、１〜１０の整数が好ましく、１〜５の整数がより好ましく、１〜３の整数がさらに好ましい。
【０１２２】
上記式（２）で表される化合物としては、例えば３−メトキシプロピオン酸エチル、３−エトキシプロピオン酸メチル等が挙げられる。
【０１２３】
上記溶媒としては、グリコールモノアルキルエーテルモノエステル類、グリコールモノアルキルエーテル類、ポリアルキレングリコールモノアルキルエーテル類、環状ケトン類及び下記式（２）で表される化合物が好ましく、グリコールモノアルキルエーテルモノエステル類、グリコールモノアルキルエーテル類、ポリアルキレングリコールモノアルキルエーテル類及び環状ケトン類がより好ましく、１，２−プロピレングリコール−１−メチルエーテル−２−アセテート、１，３−ブタンジオール−１−アセテート−３−メチルエーテル、３−メトキシブタノール、１，２−プロピレングリコール−１−メチルエーテル、１，２−プロピレングリコール−１−エチルエーテル、ジエチレングリコールモノプロピルエーテル、ジ（１，３−プロピレングリコール）−１−モノメチルエーテル、シクロヘキサノン、３−メトキシブタノール、３−ヒドロキシプロピオン酸−１−エチルエステル−３−エチルエーテル、３−ヒドロキシプロピオン酸−１−メチルエーテル−１−メチルエステル、ジエチレングリコールジメチルエーテル、ジエチレングリコールメチルエチルエーテル及びこれらの組み合わせがさらに好ましく、１，２−プロピレングリコール−１−メチルエーテル−２−アセテート、１，３−ブタンジオール−１−アセテート−３−メチルエーテル、１，２−プロピレングリコール−１−エチルエーテル及びシクロヘキサノンが特に好ましい。
【０１２４】
溶媒の溶解度のパラメーターの下限としては、８．５が好ましく、９．０がより好ましく、９．５がさらに好ましく、１０．０が特に好ましい。上記溶解度パラメーターの上限としては、１１．８が好ましく、１１．５がより好ましく、１１．２がさらに好ましく、１１．０が特に好ましい。
ここで、「溶解度パラメーター」とは、Ｆｅｄｏｒｓの式（下記式（ｉ））から算出される値（δ；単位：（ｃａｌ／ｃｍ３）１／２）である。
δ＝（ΔＥｖａｐ／Ｖ）１／２    ・・・（ｉ）
（式（ｉ）中、ΔＥｖａｐは、溶媒のモル蒸発熱である（単位：ｃａｌ／ｍｏｌ）。Ｖは、溶媒のモル体積である（単位：ｃｍ３／ｍｏｌ）。
【０１２５】
溶媒の沸点の下限としては、１１０℃が好ましく、１２０℃がより好ましく、１３０℃がさらに好ましく、１４０℃が特に好ましい。上記沸点の上限としては、２００℃が好ましく、１９０℃がより好ましく、１８０℃がさらに好ましく、１７０℃が特に好ましい。
【０１２６】
［バインダ樹脂］
バインダ樹脂としては、特に限定されるものではないが、カルボキシ基、フェノール性水酸基等の酸性官能基を有する樹脂が好ましい。これらの中でも、カルボキシ基を有する重合体が好ましく、例えば１個以上のカルボキシル基を有するエチレン性不飽和単量体と他の共重合可能なエチレン性不飽和単量体との共重合体等が挙げられる。なお、上記不飽和単量体はエチレン性不飽和結合を有するカルボン酸無水物であってもよい。
【０１２７】
［他の成分］
当該ナノ粒子集合体組成物は、上記成分以外の他の成分として、酸化防止剤（ヒンダードフェノール、ホスフィン等）、反射防止剤（無機酸化物、無機脂肪酸塩）等を含有していてもよい。
【０１２８】
また、当該ナノ粒子集合体組成物は、光重合開始剤及び重合性不飽和化合物を含有することができる。このような成分が含有されている場合、当該ナノ粒子集合体組成物は、感光性パターン形成用材料として特に好適に用いることができる。上記光重合開始剤としては、例えばオキシムエステル化合物、アセトフェノン化合物、ビイミダゾール化合物等の公知の化合物を用いることができる。上記重合性不飽和化合物としては、単官能又は２官能以上の（メタ）アクリルエステル等の公知の化合物を用いることができる。
【０１２９】
＜ナノ粒子集合体組成物の製造方法＞
当該ナノ粒子集合体組成物は、例えばナノ粒子集合体、溶媒及び必要に応じて含有される他の成分を所定の割合で混合することで調製することができる。当該ナノ粒子集合体組成物の固形分濃度の下限としては、０．１質量％が好ましく、１質量％がより好ましく、３質量％がさらに好ましく、５質量％が特に好ましい。上記固形分濃度の上限としては、５０質量％が好ましく、３０質量％がより好ましく、２０質量％がさらに好ましく、１５質量％が特に好ましい。
【０１３０】
＜波長変換層＞
本発明の一実施形態に係る波長変換層は、当該ナノ粒子集合体を含む。当該波長変換層は、均一的に分散したナノ粒子集合体に基づく波長変換（蛍光発光）機能を有する。当該波長変換層は、通常、バインダ樹脂（マトリクス）を含み、例えば上述した当該ナノ粒子集合体組成物を用いて得ることができる。当該波長変換層は、例えば当該ナノ粒子集合体、バインダ樹脂、重合開始剤及び重合性不飽和化合物を含有するナノ粒子集合体組成物を用いて、以下の方法により得ることができる。
【０１３１】
すなわち、当該波長変換層の製造方法は、当該ナノ粒子組成物を用い、基板上に塗膜を形成する工程、上記塗膜の一部に放射線を照射する工程、上記放射線が照射された塗膜を現像する工程、及び上記現像された塗膜を加熱する工程を備える。
【０１３２】
上記各工程は、公知の方法により行うことができる。また、ナノ粒子集合体組成物が、重合開始剤及び重合性不飽和化合物を含有しない場合などは、例えば、塗膜を形成した後に乾燥させることにより波長変換層を得ることができる。
【０１３３】
当該波長変換層を備えるフィルムは、例えば波長変換フィルムとして用いることができる。当該波長変換層（波長変換フィルム）は、例えばカラー液晶表示パネルと共に用いて、カラー液晶表示素子を提供することができる。また、当該波長変換層を備えるフィルムは、発光フィルムとして用いることもでき、当該波長変換層を備えるその他の発光素子として用いることもできる。
【０１３４】
＜リガンド＞
本発明の一実施形態に係るリガンドは、第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶の少なくとも一部を被覆するリガンドであって、上記式（１）で表される化合物に由来することを特徴とする。当該リガンドは、上述した本発明の一実施形態に係るナノ粒子集合体に備わるもの（第１リガンド）であるので、繰り返しの説明を省略する。
【実施例】
【０１３５】
以下、本発明を実施例に基づいて具体的に説明するが、本発明はこれらの実施例に限定されるものではない。本実施例及び比較例で用いた化合物を以下に示す。【０１３６】
（ナノ結晶合成用リガンド化合物）
Ｃ−１：亜鉛ミリスチン酸塩
Ｃ−２：ドデシルアミン
Ｃ−３：ラウリル酸【０１３７】
（リガンドを与える化合物）
Ｄ−１：下記式（Ｄ−１）で表されるアニオンと亜鉛イオンとの塩
Ｄ−２：下記式（Ｄ−２）で表されるアニオンと亜鉛イオンとの塩
Ｄ−３：下記式（Ｄ−３）で表されるアニオンと亜鉛イオンとの塩
Ｄ−４：下記式（Ｄ−４）で表されるアニオンと亜鉛イオンとの塩
Ｄ−５：下記式（Ｄ−５）で表されるアニオンと亜鉛イオンとの塩
Ｄ−６：下記式（Ｄ−６）で表されるアニオンと亜鉛イオンとの塩
ｄ−１：ドデシルコハク酸
ｄ−２：ドデシルメルカプタン
ｄ−３：オレイン酸【０１３８】
【化７】
2017086362.tif 000008
【０１３９】
（溶媒）
Ｇ−１：１，２−プロピレングリコール−１−メチルエーテル−２−アセテート（沸点１４６℃、ＳＰ値１１．２）
Ｇ−２：１，３−ブタンジオール−１−アセテート−３−メチルエーテル（沸点１７１℃、ＳＰ値１１．０）
Ｇ−３：１，２−プロピレングリコール−１−エチルエーテル（沸点１３２℃、ＳＰ値１２．１）
Ｇ−４：シクロヘキサノン（沸点１５６℃、ＳＰ値９．１）【０１４０】
＜ＩｎＰ／ＺｎＳコアシェルナノ結晶の合成＞
［ＩｎＰコアの合成］
［合成例１〜４］
（Ｉｎ（ＯＬＡ）３溶液（溶液Ａ）の調製）
真空ライン及び窒素ラインへの連結管、熱電対温度計並びにセプタムを３つの口に取り付け、攪拌子を入れた３つ口フラスコを用意した。この３つ口フラスコ中で、Ｉｎ（ＯＡｃ）３（酢酸インジウム）０．５７ｇ、オレイン酸（ＯＬＡ）１．６６ｇ及びオクタデセン（ＯＤＥ）７．５２ｇを混合した。この後、混合物を減圧下、２６０℃まで加熱し、２６０℃で１時間保持し、副生する酢酸、水及び酸素を除いた。これにより、溶液Ａを得た。【０１４１】
（Ｐ（ＳｉＭｅ３）３・オクタデセン溶液（溶液Ｂ）の調製）
グローブボックス中でＰ（ＳｉＭｅ３）３０．２５ｇ及びＯＤＥ０．９８ｇを混合し、得られた溶液Ｂを耐圧バイアルに封入した。【０１４２】
（ＩｎＰコアの合成）
上記調製した溶液Ａを３００℃に加熱し、別途調製し脱気したナノ結晶合成用リガンド化合物の２０質量％ＯＤＥ溶液を添加した。その後、上記調製した溶液Ｂをキャニュラにより迅速に溶液Ａが入ったフラスコに圧送した。圧送後、反応液温度は２６５℃に低下したので、反応温度を２７０℃にし２時間反応を進行させた。その後、反応液を室温まで冷却した。なお、合成例１〜４においては、Ｉｎ（ＯＬＡ）３、Ｐ（ＳｉＭｅ３）３及びナノ結晶合成用リガンド化合物が表１に記載のモル数となる量の溶液Ａ、溶液Ｂ及びナノ結晶合成用リガンド化合物を用いた。また、合成例１〜４において、表１に示すナノ結晶合成用リガンド化合物（Ｃ−１）〜（Ｃ−３）のいずれかをそれぞれ用いた。【０１４３】
（コア分散液Ｅの調製）
上記反応液の入ったフラスコをグローブボックス中に移し、内容液をビーカーに移した。反応液が入ったビーカーにトルエン８ｇを加えた後、ｎ−ブタノール１００ｇを加え、粒子を沈降させた。その後、遠心分離を行ってから粒子を沈降分離させた。沈降した粒子から上澄み溶媒を除き、粒子を再びトルエン２０ｇに分散させた。同様の操作を５回繰り返し行った。その後、再分散液にｎ−ブタノール１００ｇを加え、粒子を再度沈降させ、真空乾燥（５０℃、１．０Ｔｏｒｒ、１時間）により粒子を乾燥させた。本乾燥粒子にヘキサン１０ｇを加え再分散させ、コアのヘキサン分散液（コア分散液Ｅ）を得た。合成例１〜４で得られた各コア分散液ＥのＩｎＰ濃度について、乾燥粒子からナノ結晶合成用リガンドを除外するため、ＴＧ−ＤＴＡ（昇温条件：１０℃／分にて、４０℃から３５０℃まで昇温後、３５０℃で１時間保持した。この間の質量減少率からＩｎＰの量を分析した。）を用いて求めた。各コア分散液の濃度を表１に示す。【０１４４】
［コア径及び第１吸収波長の測定］
上記調製したコア分散液Ｅ中のコアの径（長径及び短径）を透過型電子顕微鏡（日本電子社の「ＪＥＭ−２０１０Ｆ」）により測定した。コアの径の測定は、コア分散液一滴をカーボン補強された銅グリッド上で気化させることにより作成した測定用試料を用いて行った。また、コア分散液Ｅの第１吸収波長を、紫外可視近赤外分光光度計（日本分光社の「Ｖ−７７０」）を用いて測定した。【０１４５】
各コア分散液Ｅ中のコアについて、任意に選択した２０個のコアの長径及び短径をそれぞれ測定し、各コアの直径（（長径＋短径）／２）及びアスペクト比（長径／短径）を求め、平均値を算出した。また、各コアの直径から直径の標準偏差を算出し、この標準偏差をコアの平均直径で除し、１００倍することにより、コアの粒子の直径の分散度（％）を求めた。コア分散液Ｅの第１吸収波長、コアの平均直径、アスペクト比（平均値）及び分散度を表１に示す。【０１４６】
【表１】
2017086362.tif 000009
【０１４７】
［ＩｎＰ／ＺｎＳコアシェルナノ結晶の合成］
［合成例５、７及び９〜１２］
（コアの表面処理：２原子層ＺｎＳシェルの形成）
ＩｎＰコアが１００ｍｇ含有する量の表２に示すコア分散液Ｅをグローブボックスから取り出した。取り出したコア分散液ＥをＺｎ（ＯＬＡ）２３．７５ｍｍｏｌ／ＯＤＥ５ｇ溶液と混合した後、真空下６０℃で１時間加熱し、ヘキサンを完全に取り除いた。フラスコの中を窒素で戻し、窒素雰囲気にした。その後、この溶液を２００℃まで加熱し、３０分間同温度で維持した。
その後、反応液を２１０℃に加熱し、ドデカンチオール３．７５ｍｍｏｌ／ＯＤＥ５ｇ溶液を３０分かけて添加し、その後１．５時間同温度で維持した。これにより、表面処理層としてのＺｎＳの２原子層を形成した。ＩｎＰとＺｎ（ＯＬＡ）２とドデカンチオールとの量比は、測定したコアの第１吸収波長より求められるＩｎＰコアサイズ（平均直径：コア分散液Ｅ−１の場合１．８３ｎｍ）及びＩｎＰの量から、コア上にＺｎＳの２原子層（２ｍｏｎｏｌａｙｅｒ）を構成するのに相当するＺｎ（ＯＬＡ）２及びドデカンチオールの量を算出したものである。サイズが異なるコア粒子についてはサイズに応じて計算した値を用いて同様の処理を行った。なお、上記ＩｎＰコアサイズは、公知文献（Ｃｈｕｎｌｉａｎｇ  Ｌｉら、Ｊ．Ｐｈｙｓ．Ｃｈｅｍ．２００８，１１２，ｐ．２０１９０−２０１９９）記載の閃亜鉛鉱ＩｎＰ量子ドットの第一吸収波長とコア径の半経験的相関式を用い、第１吸収波長より求めた。また、コア上に２原子層を構成するのに相当するＺｎ（ＯＬＡ）２及びドデカンチオールの量は、公知文献（Ｐｅｔｅｒ  Ｒｅｉｓｓら、Ｓｍａｌｌ  ２００９、５、Ｎｏ．２、ｐ１５４−１６８）記載の計算法により、バルクの閃亜鉛鉱ＺｎＳの結晶パラメータを当てはめ算出した。【０１４８】
（追加ＺｎＳシェル形成反応）
表２に示す必要なシェル膜厚に対応するＺｎ（ＯＬＡ）２及びドデカンチオールの量を、上記［コアの表面処理］の項に記載の方法と同様の方法で算出した。計算された量のＺｎ（ＯＬＡ）３／ＯＤＥ溶液を添加した後、続いて、計算された量のドデカンチオールをシリンジポンプより適当な時間かけて混合溶液に添加することにより、所望のＺｎＳ膜厚を有するＩｎＰ／ＺｎＳコアシェル粒子を合成した。この際の混合溶液の温度は２１０℃とした。反応液をグローブボックスに入れ、内容液をビーカーに移した。【０１４９】
［合成例１３］
コアの表面処理を行わなかったこと以外は上記合成例５と同様にして、合成例１３を行った。【０１５０】
［ＩｎＰ／ＺｎＳｅｘＳ１−ｘ／ＺｎＳコアシェルナノ結晶の合成］
［合成例６及び８］
（コアの表面処理：０．５原子層ＺｎＳｅｘＳ１−ｘシェル及び２原子層ＺｎＳシェルの形成）
ＩｎＰコア１００ｍｇになる分量の分散液Ｅをグローブボックスから取り出した。取り出したコア分散液ＥをＺｎ（ＯＬＡ）２  ３．７５ｍｍｏｌ／ＯＤＥ５ｇ溶液と混合した後、真空下６０℃で１時間加熱し、ヘキサンを完全に取り除いた。フラスコの中を窒素で戻し、窒素雰囲気にした。その後、この溶液を２００℃まで加熱し、３０分間維持した。
その後、反応液を２１０℃に加熱し、０．３ｍｍｏｌのトリオクチルホスフィンセレニド（ＴＯＰＳｅ）／５ｇＯＤＥ溶液及び０．３ｍｍｏｌのトリオクチルホスフィンスルフィド（ＴＯＰＳ）／５ｇＯＤＥ溶液をこの順に３０分かけて添加し、その後１．５時間同温度で維持した。ＩｎＰとＺｎ（ＯＬＡ）２とトリオクチルホスフィンセレニドとトリオクチルホスフィンスルフィドとの量比は、第１吸収波長より求められるＩｎＰコアサイズ及びＩｎＰの量から、０．５原子層（０．５ｍｏｎｏｌａｙｅｒ）のＺｎＳｅ０．５Ｓ０．５及び２原子層（２ｍｏｎｏｌａｙｍｅｒ）のＺｎＳに相当するＺｎ（ＯＬＡ）２が形成される量を算出したものである。これにより、表面処理層として、最内層に０．５原子層のＺｎＳｅ０．５Ｓ０．５シェル、及びこの外側に２原子層のＺｎＳシェルが形成された。サイズが異なるコア粒子についてはサイズに応じて計算した値を用いて同様の処理を行った。【０１５１】
（追加ＺｎＳシェル形成反応）
表２に示す必要なシェル膜厚に対応するＺｎ（ＯＬＡ）２及びドデカンチオールの量を算出した。計算された量のＺｎ（ＯＬＡ）２及びドデカンチオールをシリンジポンプより適当な時間かけて混合溶液に添加することにより、所望のＺｎＳ膜厚を有するＩｎＰ／ＺｎＳｅｘＳ１−ｘ／ＺｎＳコアシェル粒子を合成した。この際の混合溶液の温度は２１０℃とした。反応液をグローブボックスに入れ、内容液をビーカーに移した。【０１５２】
［コアシェルナノ結晶の精製及び分散液の作製］
（Ｆ−１）〜（Ｆ−４）、（Ｆ−Ｈ１）、（Ｆ−Ｈ２）、（Ｆ−Ｈ４）及び（Ｆ−Ｈ５）の作製
合成例５〜１０、１２、１３の反応液が入ったビーカー中でトルエン１０ｇを加えた後、ｎ−ブタノール１５０ｇを加え、粒子を沈降させ遠心分離により粒子を分離した。沈降した粒子から上澄み溶剤を除き、粒子を再びトルエン２０ｇに分散した。その後、分散液にｎ−ブタノール１１００ｇを加え、粒子を沈降させ遠心分離により粒子を分離した。同様の操作を５回行った後、粒子を真空乾燥（５０℃、１．０Ｔｏｒｒ、１時間）により乾燥させた。本乾燥粒子にトルエン１５ｇを加え再分散し、コアシェルナノ結晶分散液を得た。【０１５３】
（Ｆ−Ｈ３）の作製
合成例１１の反応液が入ったビーカー中でトルエン１００ｇを加えた後、ｎ−ブタノール１５００ｇを加え、粒子を沈降させ遠心分離により粒子を分離した。沈降した粒子から上澄み溶剤を除き、粒子を再びトルエン２００ｇに分散した。その後、分散液にｎ−ブタノール１１００ｇを加え、粒子を沈降させ遠心分離により粒子を分離した。同様の操作を５回行った後、粒子を真空乾燥（５０℃、１．０Ｔｏｒｒ、１時間）により乾燥させた。本乾燥粒子にトルエン１５０ｇを加え再分散し、コアシェルナノ結晶分散液を得た。【０１５４】
上述したコア分散液Ｅと同様の方法にてＴＧ−ＤＴＡによりコアシェルナノ結晶分散液の濃度を求めた。このコアシェルナノ結晶濃度を表２に示す。【０１５５】
［シェル平均厚みの算出］
（合成例５、７及び９〜１３）
以下の方法によりシェルの平均厚みを算出した。コアシェルナノ結晶のコアの平均直径（ｒ２）については、以下の方法により行った。まず、コアの表面処理におけるドデカンチオール添加直後のサンプルを一部サンプリングし、紫外可視スペクトルの測定を行った。第一吸収波長の値から上記した第一吸収波長とコアサイズ（平均直径）の半経験的相関式より算出した。また、コアシェルナノ結晶分散液中のコアシェルナノ結晶のＴＥＭ測定を、上記したＴＥＭによるコア直径の測定と同様の方法で行い、コアシェルナノ結晶の平均直径（ｒ１）を得た。シェル平均厚み（Ｒ）をＲ＝（ｒ１−ｒ２）／２として算出した。
（合成例６及び８）
コアの表面処理におけるトリオクチルホスフィンセレニド添加直前のサンプルを一部サンプリングしたこと以外は、上記と同様の方法でシェル平均厚みを算出した。
シェル平均厚みの測定値を表２に示す。なお、シェルの種類もあわせて表２に示す。【０１５６】
［シェル被覆状況の判定］
上記コアシェルナノ結晶のＴＥＭ測定サンプルのＥＤＳ（エネルギー分散型Ｘ線分析）を用いた元素マッピングにより、ＺｎＳのみを含む粒子がコアシェルナノ結晶１００個あたり１個未満であることを確認した。これより、実質的に全てのＺｎ及びＳが、Ｉｎ及びＰを含むコアシェルナノ結晶を被覆していることを確認した。【０１５７】
また、別途、コアシェルナノ結晶分散液をＮ２中３５０℃で１時間加熱することにより、ナノ結晶合成用リガンド化合物を除去した。その後、残留無機固体のＩｎ、Ｐ、Ｚｎ及びＳの元素比を原子吸光法により分析し、ＺｎとＰとの元素比Ｘ（＝Ｚｎ／Ｐ）を求めた。Ｘの値及び上記コアの平均直径（ｒ２）の値から、元素分析により分析されたＺｎがＺｎＳとしてＩｎＰに完全被覆されているシェルに由来することを前提とした、理想シェル厚みＲＩを算出した。なお、この算出は、コア及びコアシェルナノ結晶が球形であり、ＺｎＳが閃亜鉛鉱構造をとると仮定し、閃亜鉛鉱のバルクＺｎＳの結晶パラメーターを用いて行った。【０１５８】
シェル被覆率の指標Ｙとして、Ｙ＝Ｒ／ＲＩ（Ｒ：シェル平均厚み、ＲＩ：裏層シェル厚み）を算出した。Ｙの値が０．９〜１．２であれば、シェル被覆率が良好（Ａ）、Ｙ＜０．９又はＹ＞１．２であれば、ＺｎＳシェルが均一にＩｎＰ上に被覆していないと判断し、シェル被覆率が不良（Ｂ）と判定した。判定結果を表２に示す。【０１５９】
【表２】
2017086362.tif 000010
【０１６０】
［ナノ粒子集合体の合成］
［実施例１〜１３及び比較例１〜１１］
（リガンド交換）
得られたコアシェルナノ結晶１００ｍｇに相当する表３に示す上記コアシェルナノ結晶の分散液に、表３に示す上記リガンドを与える化合物（Ｄ−１）〜（Ｄ−６）及び（ｄ−１）〜（ｄ−３）のいずれかを加え７０℃で１時間加熱した。その後、分散液を室温に冷却し、ｎ−ブタノール１２ｇを加え、粒子を沈降させ遠心分離により粒子を分離した。沈降した粒子から上澄み溶媒を除き、粒子を再びトルエン１．０ｇに分散し、ｎ−ブタノール６ｇを用いて沈降、遠心分離する操作を３回行った。その後、粒子を真空乾燥（５０℃、１．０Ｔｏｒｒ、１時間）により乾燥させた。同様の沈降、遠心分離操作を３回行い、トルエンへの分散を行い、ナノ粒子集合体の分散液を得た。リガンド交換が１回で完全に進行しなかった比較例１０、１１は、リガンドを与える化合物の添加、交換反応及びｎ−ブタノールからの沈降操作（遊離リガンドの洗浄操作）をもう１回行い、リガンド交換を完了させた。その後、粒子を再びトルエン１．０ｇに分散し、ｎ−ブタノール６ｇを用いて粒子を沈降、遠心分離する操作を３回行い、粒子を真空乾燥（５０℃、１．０Ｔｏｒｒ、１時間）により粒子を乾燥させた。本乾燥粒子にトルエン１．０ｇへの分散を行い、ナノ粒子集合体の分散液を得た。【０１６１】
ナノ粒子集合体の分散液を窒素雰囲気中、１５０℃で３０分加熱させることにより、トルエンを除去し、ナノ粒子集合体の乾燥粉末を得た。窒素雰囲気中、３５０℃１時間加熱下の質量減少率をＴＧ−ＤＴＡに測定することにより、リガンドの質量を測定した。コアシェルナノ結晶とリガンドとの質量比（リガンド／コアシェルナノ結晶）を表３に示す。【０１６２】
＜評価＞
上記合成したナノ粒子集合体について、下記方法に従い、蛍光量子収率（ＰＬＱＹ）及び蛍光半値幅（ＦＷＨＭ）の評価を行った。評価結果を下記表３に示す。
ナノ粒子集合体を、トルエン又は上記（Ｇ−１）〜（Ｇ−４）のいずれかの溶媒に分散させ、エバポレーターを用いて、真空条件下、溶液量が、留去前の６０％になるまで溶液を濃縮した後、同じ溶媒を再度加え、液量が留去前の量になるようにした。この留去と濃縮とを３回繰り返した後、所定の溶媒を加え、ナノ粒子集合体濃度が１０体積％になるように調製した。得られたナノ粒子集合体組成物について、ＰＬＱＹ及びＦＷＨＭを、絶対ＰＬ量子収率測定装置（浜松ホトニクス社の「Ｑｕａｎｔａｕｒｕｓ−ＱＹ  Ｃ１１３４７−０１」）を用いて、２３℃において測定した。なお、励起光は波長４５６．２ｎｍ、半値幅４５ｎｍとして行った。【０１６３】
【表３】
2017086362.tif 000011
【０１６４】
表３の結果からわかるように、実施例１〜１３の各ナノ粒子集合体は、極性有機溶媒中においても、蛍光量子収率が高く、かつ蛍光半値幅の小さい蛍光を発生することができる。【０１６５】
＜合成例１４＞
［重合体（Ａ−１）の合成］
冷却管と攪拌機とを備えたフラスコに、プロピレングリコールモノメチルエーテルアセテート１５０質量部を仕込んで窒素置換した。８０℃に加熱して、同温度で、プロピレングリコールモノメチルエーテルアセテート５０質量部、２−メタクリロイロキシエチルコハク酸３０質量部、ベンジルメタクリレート１０質量部、２−エチルヘキシルメタクリレート６０質量部及び２，２’−アゾビス（２，４−ジメチルバレロニトリル）６質量部の混合溶液を２時間かけて滴下し、この温度を保持して１時間重合した。その後、反応溶液の温度を９０℃に昇温させ、さらに１時間重合することにより、重合体（Ａ−１）を得た。重合体（Ａ−１）は、重合体溶液（固形分濃度＝３３質量％）の状態で得られ、Ｍｗ＝１１０００、Ｍｎ＝６１００、Ｍｗ／Ｍｎ＝１．８０であった。これを重合体（Ａ−１）溶液とする。【０１６６】
＜合成例１５＞
［重合体（Ａ−２）の合成］
冷却管と攪拌機とを備えたフラスコに、プロピレングリコールモノメチルエーテルアセテート１５０質量部を仕込んで窒素置換した。８０℃に加熱して、同温度で、プロピレングリコールモノメチルエーテルアセテート５０質量部、２−メタクリロイロキシエチルヘキサヒドロフタル酸４０質量部、ステアリルメタクリレート６０質量部及び２，２’−アゾビス（２，４−ジメチルバレロニトリル）６質量部の混合溶液を２時間かけて滴下し、この温度を保持して１時間重合した。その後、反応溶液の温度を９０℃に昇温させ、さらに１時間重合することにより、重合体（Ａ−２）を得た。重合体（Ａ−２）は、重合体溶液（固形分濃度＝３３質量％）の状態で得られ、Ｍｗ＝１２１００、Ｍｎ＝６５００、Ｍｗ／Ｍｎ＝１．８６であった。これを重合体（Ａ−２）溶液とする。【０１６７】
［実施例１４］
［波長変換層（α）の作製］
重合体（Ａ−１）溶液９０質量部にメチルシクロヘキサン４０質量部を加えて溶解させた。その後、この溶液に上記実施例１のナノ粒子集合体組成物（１０体積％のナノ粒子集合体及び溶媒を含む組成物）を固形分換算で１０質量部混合して均一な溶液を作製した。さらにこの溶液に１，２−オクタンジオン−１−［４−（フェニルチオ）−２−（Ｏ−ベンゾイルオキシム）］（ＢＡＳＦ社の「イルガキュア」（登録商標）ＯＸＥ０１）１０質量部、及び１，９−ノナンジオールジアクリレート７０質量部を混合し、硬化性樹脂組成物（α）を調製した。
無アルカリガラス基板上に、上記硬化性樹脂組成物（α）をスピンナにより塗布した後、８０℃のホットプレート上で２分間プレベークすることにより塗膜を形成した。次に、所定のパターンを備えたフォトマスクを介し、得られた塗膜に高圧水銀ランプを用いて露光量７００Ｊ／ｍ２として放射線照射を行いた。次いで、０．０４質量％の水酸化カリウム水溶液にて２３℃、６０秒間現像を行った。次に、得られたパターンに、高圧水銀ランプを用いて露光量１００００Ｊ／ｍ２として放射線照射を行い、所定の形状にパターニングされた硬化膜（波長変換層（α））を形成した。【０１６８】
［実施例１５］
［波長変換層（β）］の作製］
重合体（Ａ−２）溶液９０質量部にピナン４０質量部を加えて溶解させた。その後、この溶液に上記実施例１のナノ粒子集合体組成物を固形分換算で１０質量部混合して均一な溶液を作製した。さらにこの溶液にビス（２，４，６−トリメチルベンゾイル）−フェニルフォスフィンオキサイド（ＢＡＳＦ社の「イルガキュア」（登録商標）８１９）１０質量部、トリス（２，４−ジ−ｔｅｒｔ−ブチルフェニル）ホスファイト５質量部、及びジトリメチロールプロパンテトラアクリレート３０質量部を混合し、硬化性樹脂組成物（β）を調製した。
無アルカリガラス基板上に、上記硬化性樹脂組成物（β）をスピンナにより塗布した後、８０℃のホットプレート上で２分間プレベークすることにより塗膜を形成した。次に、所定のパターンを備えたフォトマスクを介し、得られた塗膜に高圧水銀ランプを用いて露光量８００Ｊ／ｍ２として放射線照射を行い、０．０４質量％の水酸化カリウム水溶液にて２３℃、６０秒間現像を行った。次に、得られたパターンに、高圧水銀ランプを用いて露光量１００００Ｊ／ｍ２として放射線照射を行い、所定の形状にパターニングされた硬化膜（波長変換層（β））を形成した。【０１６９】
［実施例１６、１８、２０、比較例１２、１４］
用いたナノ粒子集合体組成物を表４に記載のものとしたこと以外は実施例１４と同様にして、実施例１６、１８、２０、及び比較例１２、１４の波長変換層（α）を得た。【０１７０】
［実施例１７、１９、２１、比較例１３、１５］
用いたナノ粒子集合体組成物を表４に記載のものとしたこと以外は実施例１５と同様にして、実施例１７、１９、２１、及び比較例１３、１５の波長変換層（β）を得た。【０１７１】
＜評価＞
得られた各硬化膜（波長変換層）について、ＰＬＱＹ及びＦＷＨＭを、絶対ＰＬ量子収率測定装置（浜松ホトニクス社の「Ｑｕａｎｔａｕｒｕｓ−ＱＹ  Ｃ１１３４７−０１」）を用いて、２３℃において測定した。なお、励起光は波長４５６．２ｎｍ、半値幅４５ｎｍとして行った。測定結果を下記表４に示す。【０１７２】
【表４】
2017086362.tif 000012
【０１７３】
表４の結果から分かるように、各実施例の波長変換層は、蛍光量子収率が高く、かつ蛍光半値幅の小さい蛍光を発生することができる。
【産業上の利用可能性】
【０１７４】
本発明によれば、感光性パターン形成用材料等に好適なナノ粒子集合体、ナノ粒子集合体組成物、波長変換層及びリガンドが提供される。また、本発明のナノ粒子集合体の製造方法によれば、当該ナノ粒子集合体を収率よく、かつ確実に製造することができる。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、
上記コアシェルナノ結晶の少なくとも一部を被覆する第１リガンドと
を有するナノ粒子の集合体であって、
１，２−プロピレングリコール−１−メチルエーテル−２−アセテート、１，３−ブタンジオール−１−アセテート−３−メチルエーテル、１，２−プロピレングリコール−１−エチルエーテル及びシクロヘキサノンのうちの１種の溶媒中、半値幅が４５ｎｍである４５６．２ｎｍの波長の光で励起したとき、蛍光量子収率が７０％以上であり、かつ蛍光半値幅が４５ｎｍ以下である５１０ｎｍ以上６５０ｎｍ以下の波長の蛍光を発生し、
上記第１リガンドが、下記式（１）で表される化合物に由来し、
透過型電子顕微鏡により測定した上記コアのアスペクト比が１．１５未満であることを特徴とするナノ粒子集合体。
【化１】
2017086362.tif 000019
（式（１）中、Ｘは、第１２族元素の原子に配位する官能基であり、カルボキシ基、ホスホノ基、アミノ基、アミド基、尿素基又はこれらの組み合わせを有する基である。ｍは、１〜５の整数である。ｍが２以上の場合、複数のＸは同一でも異なっていてもよい。Ｙは、ヘテロ原子を含む炭素数１〜２０の１価の有機基であり、−ＣＯＯ−ＲＹ又は−ＯＣＯ−ＲＹ（ＲＹは、酸素原子を含む基で置換されていてもよい炭化水素基である。）で表わされる基である。Ｚは、直鎖構造を有する炭素数１〜２０の（ｍ＋１）価の有機基である。）
【請求項２】
上記式（１）におけるＸが、ｐＫａが６未満の酸性基を有し、
上記第１リガンドが、上記式（１）で表される化合物の上記酸性基から酸性プロトンを除いたものである請求項１に記載のナノ粒子集合体。
【請求項３】
上記式（１）におけるＸがホスホノ基であり、ＺがＸのβ位にヒドロキシ基又はオキソ基を有する請求項１又は請求項２に記載のナノ粒子集合体。
【請求項４】
上記式（１）におけるＸが、カルボキシ基、下記式（ａ）で表される基又は下記式（ｂ）で表される基であり、Ｙ又はＺが、Ｘのβ位、γ位及びδ位のいずれかにオキソ基を有する請求項１又は請求項２に記載のナノ粒子集合体。
【化２】
2017086362.tif 000020
（式（ａ）及び（ｂ）中、＊は、Ｚとの結合箇所を示す。）
【請求項５】
上記式（１）におけるｍが１であり、Ｚが下記式（ｚ）で表わされる基である請求項１から請求項４のいずれか１項に記載のナノ粒子集合体。
＊１−（Ｒ１）ｎ１−（Ｓ）ｎ２−Ｒ２−＊２  ・・・（ｚ）
（式（ｚ）中、Ｒ１は、ヒドロキシ基又はオキソ基を有していてもよい炭素数１〜４の直鎖状のアルカンジイル基である。Ｒ２は、炭素数１〜４の直鎖状のアルカンジイル基である。ｎ１及びｎ２は、それぞれ独立して０又は１である。＊１は、Ｘとの結合箇所を示す。＊２は、Ｙとの結合箇所を示す。）
【請求項６】
上記コアがＺｉｎｃ  Ｂｌｅｎｄｅ型の単結晶構造を有するＩｎＰナノ結晶を含み、
上記シェルの少なくとも１つがＺｉｎｃ  Ｂｌｅｎｄｅ構造を有するＺｎＳ結晶を含み、かつ平均厚みが０．３ｎｍ以上２．１ｎｍ以下であり、
直径の分散度が５％以下である請求項１から請求項５のいずれか１項に記載のナノ粒子集合体。
【請求項７】
上記シェルが、上記コアの少なくとも一部を被覆する第１のシェルと、この第１のシェルの少なくとも一部を被覆する第２のシェルとを含み、
上記コアがＺｉｎｃ  Ｂｌｅｎｄｅ型の単結晶構造を有するＩｎＰナノ結晶を含み、上記第１のシェルがＺｉｎｃ  Ｂｌｅｎｄｅ構造を有するＺｎＳｅｘＳ１−ｘ結晶を含み、上記第２のシェルがＺｉｎｃ  Ｂｌｅｎｄｅ構造を有するＺｎＳ結晶を含み、
直径の分散度が５％以下である請求項１から請求項５のいずれか１項に記載のナノ粒子集合体。
【請求項８】
上記第１のシェルの平均厚みが０．５ｎｍ以下であり、上記第２のシェルの平均厚みが０．６ｎｍ以上２．１ｎｍ以下である請求項７に記載のナノ粒子集合体。
【請求項９】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、
上記コアシェルナノ結晶の少なくとも一部を被覆する第１リガンドと
を有するナノ粒子の集合体であって、
上記第１リガンドが、下記式（１）で表される化合物に由来し、
上記シェル全体の平均厚みが０．５ｎｍ以上５ｎｍ以下であり、
上記第１リガンドとコアシェルナノ結晶との質量比（第１リガンド／コアシェルナノ結晶）が６５／３５以上であり、
透過型電子顕微鏡により測定した上記コアのアスペクト比が１．１５未満であることを特徴とするナノ粒子集合体。
【化３】
2017086362.tif 000021
（式（１）中、Ｘは、第１２族元素の原子に配位する官能基であり、カルボキシ基、ホスホノ基、アミノ基、アミド基、尿素基又はこれらの組み合わせを有する基である。ｍは、１〜５の整数である。ｍが２以上の場合、複数のＸは同一でも異なっていてもよい。Ｙは、ヘテロ原子を含む炭素数１〜２０の１価の有機基であり、−ＣＯＯ−ＲＹ又は−ＯＣＯ−ＲＹ（ＲＹは、酸素原子を含む基で置換されていてもよい炭化水素基である。）で表わされる基である。Ｚは、直鎖構造を有する炭素数１〜２０の（ｍ＋１）価の有機基である。）
【請求項１０】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶と、
上記コアシェルナノ結晶の少なくとも一部を被覆する第１リガンドと
を有するナノ粒子の集合体であって、
上記第１リガンドが、下記式（１）で表される化合物に由来し、
透過型電子顕微鏡により測定した上記コアのアスペクト比が１．１５未満であり、
上記シェル全体の平均厚みが０．５ｎｍ以上５ｎｍ以下であり、
上記シェルが、上記コアに対する表面処理により形成された部分を有することを特徴とするナノ粒子集合体。
【化４】
2017086362.tif 000022
（式（１）中、Ｘは、第１２族元素の原子に配位する官能基であり、カルボキシ基、ホスホノ基、アミノ基、アミド基、尿素基又はこれらの組み合わせを有する基である。ｍは、１〜５の整数である。ｍが２以上の場合、複数のＸは同一でも異なっていてもよい。Ｙは、ヘテロ原子を含む炭素数１〜２０の１価の有機基であり、−ＣＯＯ−ＲＹ又は−ＯＣＯ−ＲＹ（ＲＹは、酸素原子を含む基で置換されていてもよい炭化水素基である。）で表わされる基である。Ｚは、直鎖構造を有する炭素数１〜２０の（ｍ＋１）価の有機基である。）
【請求項１１】
請求項１から請求項１０のいずれか１項に記載のナノ粒子集合体と、
酸素原子を含み、沸点が１１０℃以上２００℃以下の溶媒と
を含有するナノ粒子集合体組成物。
【請求項１２】
上記溶媒が、グリコールモノエーテルモノエステル類、グリコールモノエーテル類、ポリアルキレングリコールモノアルキルエーテル類、ポリアルキレングリコールジアルキルエーテル類、環状ケトン類、下記式（２）で表される化合物又はこれらの組み合わせである請求項１１に記載のナノ粒子集合体組成物。
【化５】
2017086362.tif 000023
（式（２）中、Ｒ及びＲ’は、それぞれ独立して、炭素数１〜１０のアルキル基である。ｎは、１〜２０の整数である。）
【請求項１３】
上記溶媒が、１，２−プロピレングリコール−１−メチルエーテル−２−アセテート、１，３−ブタンジオール−１−アセテート−３−メチルエーテル、３−メトキシブタノール、１，２−プロピレングリコール−１−メチルエーテル、１，２−プロピレングリコール−１−エチルエーテル、ジエチレングリコールモノプロピルエーテル、ジ（１，３−プロピレングリコール）−１−モノメチルエーテル、シクロヘキサノン、３−メトキシブタノール、３−ヒドロキシプロピオン酸−１−エチルエステル−３−エチルエーテル、３−ヒドロキシプロピオン酸−１−メチルエーテル−１−メチルエステル、ジエチレングリコールジメチルエーテル、ジエチレングリコールメチルエチルエーテル又はこれらの組み合わせである請求項１２に記載のナノ粒子集合体組成物。
【請求項１４】
上記溶媒の溶解度パラメーターが８．５以上１１．８以下である請求項１１、請求項１２又は請求項１３に記載のナノ粒子集合体組成物。
【請求項１５】
バインダ樹脂をさらに含有する請求項１１から請求項１４のいずれか１項に記載のナノ粒子集合体組成物。
【請求項１６】
請求項１から請求項１０のいずれか１項に記載のナノ粒子集合体を含む波長変換層。
【請求項１７】
請求項１から請求項１０のいずれか１項に記載のナノ粒子集合体の製造方法であって、
第１３族元素を含む第１の温度の第１の前駆体化合物に、第１５族元素を含む第２の前駆体化合物と、第２リガンドを与える化合物及び溶媒を含有する溶液とを混合することにより核発生させる工程、
上記核発生工程で得られる溶液を第２の温度にして核成長させることにより、半導体物質を含むコアを形成する工程、
上記コア形成工程で得られるコア分散液を第３の温度にした後、上記コア分散液に第１２族元素を含む第３の前駆体化合物と、第１６族元素を含む１又は複数の第４の前駆体化合物とを添加することによりシェルを形成する工程、並びに
上記シェル形成工程で得られるコアシェルナノ結晶分散液中のコアシェルナノ結晶の表面の第２リガンドを、上記第１リガンドに交換する工程
を備え、
上記第２リガンドを与える化合物がカルボン酸金属塩であることを特徴とするナノ粒子集合体の製造方法。
【請求項１８】
上記リガンド交換工程で、上記第１リガンドを与える化合物として金属塩又は金属錯体を用いる請求項１７に記載のナノ粒子集合体の製造方法。
【請求項１９】
上記シェル形成工程が、上記コアに対する表面処理を行う工程を備える請求項１７又は請求項１８に記載のナノ粒子集合体の製造方法。
【請求項２０】
第１３族元素及び第１５族元素を含有する半導体物質を含むコア、並びにこのコアの少なくとも一部を被覆し、第１２族元素及び第１６族元素を含有する化合物を含む１又は複数のシェルを有するコアシェルナノ結晶の少なくとも一部を被覆するリガンドであって、
下記式（１）で表される化合物に由来することを特徴とするリガンド。
【化６】
2017086362.tif 000024
（式（１）中、Ｘは、第１２族元素の原子に配位する官能基であり、カルボキシ基、ホスホノ基、アミノ基、アミド基、尿素基又はこれらの組み合わせを有する基である。ｍは、１〜５の整数である。ｍが２以上の場合、複数のＸは同一でも異なっていてもよい。Ｙは、ヘテロ原子を含む炭素数１〜２０の１価の有機基であり、−ＣＯＯ−ＲＹ又は−ＯＣＯ−ＲＹ（ＲＹは、酸素原子を含む基で置換されていてもよい炭化水素基である。）で表わされる基である。Ｚは、直鎖構造を有する炭素数１〜２０の（ｍ＋１）価の有機基である。）
【国際調査報告】
2017086362.tif 000025
2017086362.tif 000026
2017086362.tif 000027
2017086362.tif 000028
2017086362.tif 000029